(57)【要約】【課題】小型で狭い室内にも設置でき、設備費や運転コストも安く、携帯も容易で、体の必要な部位を効率よく温めることができる焼結セラミックス及び健康ヒータを提供する。【解決手段】健康ヒータ１は、セラミックス粉末を布生地に担持させてなる布生地層２と面状発熱体４間にＳｉ：９５％〜９６％、Ｎｉ：３．０％〜３．２％、Ｆｅ及びＣｒを総量で１．０％〜１．１％（質量％、以下同じ）以上を含有し、残部不可避的不純物からなる焼結セラミックス３を敷き詰めてなり、セラミックス３を加熱して微量放射線若しくは遠赤外線を放射する。【選択図】図１
2011032110.tif 000002
【特許請求の範囲】
【請求項１】
Ｓｉ：９５％〜９６％、Ｎｉ：３．０％〜３．２％、Ｆｅ及びＣｒを総量で１．０％〜１．１％（質量％、以下同じ）以上を含有し、残部不可避的不純物からなることを特徴とする焼結セラミックス。
【請求項２】
Ｓｉ：９５％〜９６％、Ｎｉ：３．０％〜３．２％、Ｆｅ及びＣｒを総量で１．０％〜１．１％、Ｍｎ：０．０２６％〜０．０３２％を含有し、残部不可避的不純物からなることを特徴とする焼結セラミックス。
【請求項３】
セラミックス粉末を布生地に担持させてなる布生地層と面状発熱体間に請求項１又は請求項２記載の焼結セラミックスを収納してなることを特徴とする健康ヒータ。
【請求項４】
前記布生地層は、焼結セラミックスを粒径２μｍ以下に粉末化する工程と、粉末化した焼結セラミックスを印刷インクに混合する工程と、焼結セラミックスを混合した印刷インクを布生地に塗布する工程とにより得られる請求項３記載の健康ヒータ。
【請求項５】
前記布生地層をほぼ同一形状の２区画に分離し、前記布生地層の２区画によって前記面状発熱体を介して対向する外側が形成されてなる請求項３又は請求項４記載の健康ヒータ。
【発明の詳細な説明】
【技術分野】
【０００１】
本発明は焼結セラミックス及び鉱石から発生する微量放射線や微量放射線若しくは遠赤外線の放射により体を温める電熱式の健康ヒータに関するものである。
【背景技術】
【０００２】
一般に健康の促進や、あるいは腰痛や肩こり、膝の痛みなど体の痛い時に、温泉やサウナに入って体を温めて治療することが行なわれている。この温泉やサウナは、湯や蒸気により体を温めて全身の血行を高め、発汗作用を促進して老廃物を体外に排出させることにより治療効果が得られるものである。
【０００３】
しかし、この特許文献１などに示される温泉やサウナは、体全身を暖めることに利用されるものであって、体の表面から温めるので内部まで温まるのに時間がかかり、また高温多湿の環境下で長時間入浴していると心臓に負担がかかり、湯疲れによる疲労も激しいため、体力が減退した者や高齢者等には過剰な負担があり、その利用には限界がある。
【０００４】
この温泉やサウナは、体全身を暖めることに利用されるものであるため一定以上の空間が必要で、そのための設備・施設が必要であり、一般家屋に安価に、簡易に備えることはできなかった。また、旅行等の際に簡易にプライベートに利用することができる性格のものでもなかった。
【先行技術文献】
【特許文献】
【０００５】
【特許文献１】特開平５−２６９１７７号公報
【発明の概要】
【発明が解決しようとする課題】
【０００６】
本発明は以上の従来の問題点に鑑み、小型で狭い室内にも設置でき、設備費や運転コストも安く、携帯も容易で、体の必要な部位を効率よく温めることができる焼結セラミックス及び健康ヒータを提供することを目的とする。
【課題を解決するための手段】
【０００７】
本発明の焼結セラミックスは、Ｓｉ：９５％〜９６％、Ｎｉ：３．０％〜３．２％、Ｆｅ及びＣｒを総量で１．０％〜１．１％（質量％、以下同じ）以上を含有し、残部不可避的不純物からなることを特徴とする。
【０００８】
また本発明の焼結セラミックスは、Ｓｉ：９５％〜９６％、Ｎｉ：３．０％〜３．２％、Ｆｅ及びＣｒを総量で１．０％〜１．１％（質量％、以下同じ）以上、Ｍｎ：０．０２６％〜０．０３２％を含有し、残部不可避的不純物からなることを特徴とする。
【０００９】
さらに本発明の健康ヒータは、セラミックス粉末を布生地に担持させてなる布生地層と面状発熱体間に本発明の焼結セラミックスを収納してなることを特徴とする。
【００１０】
前記布生地層は、焼結セラミックスを粒径２μｍ以下に粉末化する工程と、粉末化した焼結セラミックスを印刷インクに混合する工程と、焼結セラミックスを混合した印刷インクを布生地に塗布する工程とにより得ることができる。
【００１１】
前記布生地層をほぼ同一形状の２区画に分離し、前記布生地層の２区画によって前記面状発熱体を介して対向する外側が形成されてなるようにすることができる。
【発明の効果】
【００１２】
本発明の焼結セラミックス及び健康ヒータによれば、簡単な構造により、微量放射線若しくは遠赤外線を多量に放射して体を内部から直接温めて、血管を広げて血行を促進し、痛みの原因となる筋肉の緊張や老廃物を除去し、また乾燥した雰囲気で使用するので心臓に負担をかけることもない。
また本発明の健康ヒータは、小型の加熱装置で十分であり、設備費が安い上、消費する電力も少なく、個人の家庭などの狭い室内にも設置することができ、携帯も可能である。
また布生地層にセラミックス粉末層を設けるので、このセラミックス粉末層からも微量放射線若しくは遠赤外線が照射され、体全体に全方向から効率よく加熱することができる。
【図面の簡単な説明】
【００１３】
【図１】図１（ａ）本発明の一実施の形態の健康ヒータの正面図、（ｂ）本発明の一実施の形態の健康ヒータの分解平面図、（ｃ）本発明の一実施の形態の健康ヒータの部分断面図、（ｄ）図１（ａ）におけるＡ−Ａ断面図、（ｅ）本発明の一実施の形態の健康ヒータの部分分解模式図である。
【図２】本発明の一実施の形態の健康ヒータの分解平面図
【図３】本発明の一実施の形態の健康ヒータの断面模式図
【図４】本発明の一実施の形態の焼結セラミックスのＸ線成分分析データ図である。
【図５】本発明の一実施の形態の焼結セラミックスの他のＸ線成分分析データ図である。
【図６】本発明の比較例の焼結セラミックスのＸ線成分分析データ図である。
【発明を実施するための形態】
【００１４】
以下本発明の焼結セラミックスの成分元素の添加範囲について説明する。
Ｓｉ：Ｓｉは加熱されることによって微量放射線若しくは遠赤外線を射出する温熱効果が得られると推定される。Ｓｉの含有量は、９５％〜９６％の範囲であり、９５％未満では温熱効果が小さく、９６％を超えても効果の向上は認められない。
【００１５】
Ｎｉ：Ｎｉは耐食性を向上する効果を有する。Ｎｉの含有量は３．０％〜３．２％の範囲であり、３．０％未満では耐食性を向上する効果が小さく、３．２％を超えると温熱効果の向上に悪影響がある。
【００１６】
Ｆｅ及びＣｒ：Ｆｅ及びＣｒは強度を高めるとともに耐食性を向上する効果を有する。Ｆｅ及びＣｒの含有量は総量で１．０％〜１．１％の範囲であり、１．０％未満では強度を高める効果が小さく、１．１％を超えると温熱効果の向上に悪影響がある。
Ｍｎ：Ｍｎは強度を高めるとともに耐食性を向上する効果を有する。Ｍｎの含有量は０．０２６％〜０．０３２％であり、０．０３２％を越えると温熱効果の向上に悪影響がある。
【００１７】
次に、以下本発明の実施の一形態の健康ヒータを図１ないし図３を参照して詳細に説明する。
図１において健康ヒータ１は、セラミックス粉末を布生地に担持させてなる布生地層２と面状発熱体４間に焼結セラミックス３を敷き詰めてなる。
【００１８】
布生地２ａには通常のフェルトを用いることができ、この布生地２ａに粉末化した焼結セラミックスを混合したアルコールを塗布し乾燥して粒径２μｍ以下の焼結セラミックス粉末２ｂを担持した布生地層２を得ることができる。
布生地層２を得る手法としてシルク印刷を用いることができる。
シルク印刷とは、孔版をスクリーンとして印刷対象を覆い、孔からインクを付けて印刷する方法であり、シルクスクリーン、スクリーン印刷ともいう。
シルク印刷で使用するスクリーン版は、版が柔軟で印刷対象が布生地２ａでも対応できること、印圧が少なくてすむこと、多様なインク種類に対応できることなど利点も多く、布への特殊印刷を行うことができる。
【００１９】
面状発熱体４には電源ケーブル５が接続されており、電源ケーブル５を介する通電によって面状発熱体４が発熱する。
【００２０】
前記布生地層２は、焼結セラミックスを粒径２μｍ以下に粉末化する工程と、粉末化した焼結セラミックスを印刷インクに混合する工程と、焼結セラミックスを混合した印刷インクを布生地２ａに塗布する工程とにより得ることができる。
【００２１】
図２，図３に示されるように、前記布生地層２をほぼ同一形状の２区画２ｂ、２ｃに分離し、前記布生地層２の２区画２ｂ、２ｃによって面状発熱体４を介して対向する外側面が形成されてなるようにし、さらにその外側をカバー６によって被覆して本発明の健康ヒータ１となすこともできる。
【実施例１】
【００２２】
以下本発明及び比較例の焼結セラミックスの成分元素分析結果について説明する。
本発明の実施例及び比較例の焼結セラミックスにつきＸ線分析装置を用いて成分分析を行った。
実施例試料１の測定条件は管電圧が５０．０００ｋＶ、また管電流が１．２２５ｍＡ、リアルタイムが２４１．９１秒、デッドタイムが３９％、ライブタイムが１４５．６４秒、計数率は４９５６Ｃｏｕｎｔｓ／秒、プリセットがライブタイム  ２４０．００秒、エネルギー範囲が０−４１ｋｅＶ、ＰＨＡモードを標準とし、空気中で分析した。さらに光学系条件は、コリメータ：４．０００ｍｍ、フィルタＯｐｅｎとした。 図４に実施例試料１のＸ線成分分析データ図を示し、成分分析結果を表１に示す。
【００２３】
【表１】
2011032110.tif 000003
【００２４】
実施例試料２の分析条件は管電圧が５０．０００ｋＶ、また管電流が１．２２５ｍＡ、リアルタイムが３９８．５１秒、デッドタイムが３９％、ライブタイムが２４０．００秒、計数率は４９５２Ｃｏｕｎｔｓ／秒、プリセットがライブタイム  ２４０．００秒、エネルギー範囲が０−４１ｋｅＶ、ＰＨＡモードを標準とし、空気雰囲気とした。た。さらに光学系条件は、コリメータ：４．０００ｍｍ、フィルタＯｐｅｎとした。図５に実施例試料２のＸ線成分分析データ図を示し、成分分析結果を表２に示す。
【表２】
2011032110.tif 000004
【００２５】
比較例試料の測定条件は管電圧が５０．０００ｋＶ、また管電流が０．７７５ｍＡ、リアルタイムが４０１．５６秒、デッドタイムが４０％、ライブタイムが２４０．００秒、計数率は４９６３Ｃｏｕｎｔｓ／秒、プリセットがライブタイム  ２４０．００秒、エネルギー範囲が０−４１ｋｅＶ、ＰＨＡモードを標準とし、雰囲気を空気とした。さらに光学系条件は、コリメータ：４．０００ｍｍ、フィルタＯｐｅｎとした。図６に比較例試料のＸ線成分分析データ図を示し、成分分析結果を表３に示す。
【表３】
2011032110.tif 000005
【００２６】
以上の実施例試料１、実施例試料２及び比較例試料を焼結セラミックス３として図１ないし図３に示す本発明の実施の形態の健康ヒータを構成した。
その結果、実施例試料１、実施例試料２を用いた場合には、体を内部から直接温めて、血管を広げて血行を促進し、痛みの原因となる筋肉の緊張や老廃物を除去するという効果が認められた。しかし、比較例試料を用いた場合には充分な加温効果は得られなかった。
【符号の説明】
【００２７】
１・・・健康ヒータ、２・・・布生地層、４・・・面状発熱体、３・・・焼結セラミックス、２ａ・・・布生地、２ｂ・・・焼結セラミックス粉末、５・・・電源ケーブル、６・・・カバー。
【図１】
2011032110.tif 000006
【図２】
2011032110.tif 000007
【図３】
2011032110.tif 000008
【図４】
2011032110.tif 000009
【図５】
2011032110.tif 000010
【図６】
2011032110.tif 000011